(57)【要約】【課題】単層で配列された導電粒子を有する多層構造の異方性導電フィルムにおいて、良好な導通信頼性、及び良好な実装導電粒子捕捉効率を実現する。【解決手段】異方性導電フィルムは、第１接続層とその片面に形成された第２接続層とを有する。第１接続層は、光重合樹脂層であり、第２接続層は、熱又は光カチオン、アニオン若しくはラジカル重合性樹脂層である。第１接続層の第２接続層側表面には、異方性導電接続用の導電粒子が単層で配列されており、第１接続層表面には微細凹凸が設けられている。【選択図】図１
2015165490.tif 000002
【特許請求の範囲】
【請求項１】
第１接続層とその片面に形成された第２接続層とを有する異方性導電フィルムであって、
第１接続層が、光重合樹脂層であり、
第２接続層が、熱又は光カチオン、アニオン若しくはラジカル重合性樹脂層であり、
第１接続層の第２接続層側表面に、異方性導電接続用の導電粒子が単層で配列されており、
第１接続層の第２接続層反対側表面に微細凹凸が設けられている
ことを特徴とする異方性導電フィルム。
【請求項２】
該微細凹凸が規則的パターンで設けられている請求項１記載の異方性導電フィルム。
【請求項３】
該微細凹凸の凹部の底部から凸部の頂点までの平均距離が、導電粒子の平均粒子径の１／５０〜１０倍である請求項１又は２記載の異方性導電フィルム。
【請求項４】
該微細凹凸パターンのピッチが、導電粒子の平均粒子径の１／５０〜１０倍である請求項１〜３のいずれかに記載の異方性導電フィルム。
【請求項５】
第１接続層が、アクリレート化合物と光ラジカル重合開始剤とを含む光ラジカル重合性樹脂層を光ラジカル重合させた光ラジカル重合樹脂層である請求項１〜４のいずれかに記載の異方性導電フィルム。
【請求項６】
第１接続層が、更に、エポキシ化合物と熱又は光カチオン若しくはアニオン重合開始剤とを含有している請求項１〜５のいずれかに記載の異方性導電フィルム。
【請求項７】
第２接続層が、エポキシ化合物と熱又は光カチオン若しくはアニオン重合開始剤とを含有する熱又は光カチオン若しくはアニオン重合性樹脂層、又はアクリレート化合物と熱又は光ラジカル重合開始剤とを含有する熱又は光ラジカル重合性樹脂層である請求項１〜６のいずれかに記載の異方性導電フィルム。
【請求項８】
第２接続層が、エポキシ化合物と熱又は光カチオン若しくはアニオン重合開始剤とを含有する熱又は光カチオン若しくはアニオン重合性樹脂層である場合、更にアクリレート化合物と熱又は光ラジカル重合開始剤とを含有する請求項７記載の異方性導電フィルム。
【請求項９】
請求項１記載の異方性導電フィルムの製造方法であって、以下の工程（Ａ）〜（Ｄ）：
工程（Ａ）
微細凹凸が形成された原盤を用いて、片面に微細凹凸が設けられた光重合性樹脂層を形成する工程；
工程（Ｂ）
片面に微細凹凸が設けられた光重合性樹脂層の他面に導電粒子を単層で配列させる工程；
工程（Ｃ）
導電粒子が配列した光重合性樹脂層に対して紫外線を照射することにより光ラジカル重合反応させ、片面に微細凹凸が設けられ、他面に導電粒子が固定化された第１接続層を形成する工程；及び
工程（Ｄ）
導電粒子が固定化された第１接続層の他面に、熱又は光カチオン、アニオン若しくはラジカル重合性樹脂層からなる第２接続層を形成する工程
を有する製造方法。
【請求項１０】
工程（Ｂ）の紫外線照射を、光重合性樹脂層の導電粒子が配列した側から行う請求項９記載の製造方法。
【請求項１１】
請求項１記載の異方性導電フィルムの製造方法であって、以下の工程（ＡＡ）〜（ＥＥ）：
工程（ＡＡ）
微細凹凸が形成された原盤を用いて、片面に微細凹凸が設けられた光重合性樹脂層を形成する工程；
工程（ＢＢ）
片面に微細凹凸が設けられた光重合性樹脂層の他面に導電粒子を単層で配列させる工程；
工程（ＣＣ）
導電粒子が配列した光重合性樹脂層に対して紫外線を照射することにより光重合反応させ、片面に微細凹凸が設けられ、他面に導電粒子が仮固定化された仮第１接続層を形成する工程；
工程（ＤＤ）
仮第１接続層の導電粒子側表面に、熱カチオン、アニオン若しくはラジカル重合性樹脂層からなる第２接続層を形成する工程；及び
工程（ＥＥ）
第２接続層と反対側から仮第１接続層に紫外線を照射することにより光重合反応させ、仮第１接続層を本硬化させて第１接続層を形成する工程
を有する製造方法。
【請求項１２】
工程（ＣＣ）の紫外線照射を、光重合性樹脂層の導電粒子が配列した側から行う請求項１１記載の製造方法。
【請求項１３】
請求項１〜８のいずれかに記載の異方性導電フィルムで第１電子部品を第２電子部品に異方性導電接続した接続構造体。
【発明の詳細な説明】
【技術分野】
【０００１】
本発明は、異方性導電フィルム及びその製造方法に関する。
【背景技術】
【０００２】
ＩＣチップなどの電子部品の実装に異方性導電フィルムは広く使用されており、近年では、高実装密度への適用の観点から、導通信頼性や絶縁性の向上、実装導電粒子捕捉率の向上、製造コストの低減等を目的に、異方性導電接続用の導電粒子を単層で絶縁性接着層に配列させた２層構造の異方性導電フィルムが提案されている（特許文献１）。
【０００３】
この２層構造の異方性導電フィルムは、転写層に単層且つ細密充填で導電粒子を配列させた後、転写層を２軸延伸処理することにより、導電粒子が所定間隔で均等に配列された転写層を形成した後、その転写層上の導電粒子を熱硬化性樹脂と重合開始剤とを含有する絶縁性樹脂層に転写し、更に転写した導電粒子上に、熱硬化性樹脂を含有するが重合開始剤を含有しない別の絶縁性樹脂層をラミネートすることにより製造されている（特許文献１）。
【先行技術文献】
【特許文献】
【０００４】
【特許文献１】特許第４７８９７３８号明細書
【発明の概要】
【発明が解決しようとする課題】
【０００５】
しかしながら、特許文献１では、その２層構造の異方性導電フィルムを異方性導電接続に適用した場合に、ＩＣチップや配線基板等の被接続体に対し良好な導通信頼性や絶縁性を確保することについては考慮しているものの、導電粒子の配列を乱さずに基板に貼り付けるということについては十分な検討が成されているとは言い難いものであった。例えば、異方性導電フィルムの密着性を改善するために、特許文献１の開示範囲内でその接着成分を変更すると、異方性導電フィルムを基板への機械的な貼り付け操作の際に、導電粒子の配列に乱れが生じる場合があり、所期の異方性導電接続特性が得られないという問題があった。
【０００６】
本発明の目的は、以上の従来の技術の問題点を解決することであり、単層で配列された導電粒子を有する多層構造の異方性導電フィルムにおいて、導通信頼性及び絶縁性を損なうことなく、且つ導電粒子の配列を乱すことなく、良好な貼り付け性を実現することである。
【課題を解決するための手段】
【０００７】
本発明者らは、片面に微細凹凸が設けられた光重合性樹脂層の他面に導電粒子を単層で配列させた後に、紫外線を照射することにより導電粒子を固定化もしくは仮固定化し、更に固定化もしくは仮固定化された導電粒子上に、熱又は光カチオン、アニオン若しくはラジカル重合性樹脂層を積層することにより得た異方性導電フィルムが、上述の本発明の目的を達成できる構成であることを見出し、本発明を完成させるに至った。
【０００８】
即ち、本発明は、第１接続層とその片面に形成された第２接続層とを有する異方性導電フィルムであって、
第１接続層が、光重合樹脂層であり、
第２接続層が、熱又は光カチオン、アニオン若しくはラジカル重合性樹脂層であり、
第１接続層の第２接続層側表面に、異方性導電接続用の導電粒子が単層で配列されており、
第１接続層の第２接続層反対側表面に微細凹凸が設けられている
ことを特徴とする異方性導電フィルムを提供する。
【０００９】
なお、第２接続層は、加熱により重合反応を開始する熱重合開始剤を使用した熱重合性樹脂層であることが好ましいが、光により重合反応を開始する光重合開始剤を使用した光重合性樹脂層であってもよい。熱重合開始剤と光重合開始剤とを併用した熱・光重合性樹脂層であってもよい。ここで、第２接続層は、製造上、熱重合開始剤を使用した熱重合性樹脂層に限定される場合がある。
【００１０】
また、本発明は、上述の異方性導電フィルムの製造方法であって、第１接続層を一段階の光重合反応で形成する以下の工程（Ａ）〜（Ｄ）、又は第１接続層を二段階の光重合反応で形成する後述する工程（ＡＡ）〜（ＥＥ）を有する製造方法を提供する。
【００１１】
（第１接続層を一段階の光重合反応で形成する場合）
工程（Ａ）
微細凹凸が形成された原盤を用いて、片面に微細凹凸が設けられた光重合性樹脂層を形成する工程；
工程（Ｂ）
片面に微細凹凸が設けられた光重合性樹脂層の他面に導電粒子を単層で配列させる工程；
工程（Ｃ）
導電粒子が配列した光重合性樹脂層に対して紫外線を照射することにより光ラジカル重合反応させ、片面に微細凹凸が設けられ、他面に導電粒子が固定化された第１接続層を形成する工程；及び
工程（Ｄ）
導電粒子が固定化された第１接続層の他面に、熱又は光カチオン、アニオン若しくはラジカル重合性樹脂層からなる第２接続層を形成する工程。
【００１２】
（第１接続層を二段階の光重合反応で形成する場合）
工程（ＡＡ）
微細凹凸が形成された原盤を用いて、片面に微細凹凸が設けられた光重合性樹脂層を形成する工程；
工程（ＢＢ）
片面に微細凹凸が設けられた光重合性樹脂層の他面に導電粒子を単層で配列させる工程；
工程（ＣＣ）
導電粒子が配列した光重合性樹脂層に対して紫外線を照射することにより光重合反応させ、片面に微細凹凸が設けられ、他面に導電粒子が仮固定化された仮第１接続層を形成する工程；
工程（ＤＤ）
仮第１接続層の導電粒子側表面に、熱カチオン、アニオン若しくはラジカル重合性樹脂層からなる第２接続層を形成する工程；及び
工程（ＥＥ）
第２接続層と反対側から仮第１接続層に紫外線を照射することにより光重合反応させ、仮第１接続層を本硬化させて第１接続層を形成する工程。
【００１３】
工程（ＤＤ）で第２接続層の形成の際に使用する開始剤として熱重合開始剤に限定しているのは、異方性導電フィルムとしての製品ライフ、接続および接続構造体の安定性に悪影響が生じないようにするためである。つまり、第１接続層を二段階に分けて照射させる場合には、その工程上の制約から第２接続層は熱重合開始剤に限定せざるを得ない場合がある。なお、二段階照射を連続的に行う場合は、一段階と略同様の工程で形成することができるので、同等の作用効果が期待できる。
【００１４】
なお、本発明の第２接続層がタック層として機能する態様も本発明に包含される。
【００１５】
加えて、本発明は、上述の異方性導電フィルムで第１電子部品を第２電子部品に異方性導電接続した接続構造体を提供する。
【発明の効果】
【００１６】
本発明の異方性導電フィルムは、光重合樹脂層からなる第１接続層と、その他面に形成された熱又は光カチオン、アニオン若しくはラジカル重合性樹脂層からなる第２接続層とを有しており、更に、第１接続層の第２接続層側表面には、異方性導電接続用の導電粒子が単層で配列されている。このため、導電粒子を第１接続層にしっかりと固定化できる。反射的に、良好な導通信頼性と良好な実装導電粒子捕捉率とを実現することができる。しかも、第１接続層の第２接続層反対面には微細凹凸が設けられている。このため、貼り付け性の改善のために第１接続層を柔らかい材質に代えることなく、従来の材料を使用しても良好な貼り付け性を実現でき、リペア性も改善できる。換言すれば、異方性導電フィルムにおいて、導電粒子の固定化とフィルムの貼り付け性とを両立できる。
【００１７】
なお、この接合が熱によるものの場合は、通常の異方性導電フィルムの接続方法と同様の方法になる。光によるものの場合は、接続ツールによる押し込みを、反応が終了するまでに行えばよい。この場合においても、接続ツール等は樹脂流動や粒子の押し込みを促進するため加熱されている場合が多い。また熱と光を併用する場合も、上記と同様に行えばよい。
【図面の簡単な説明】
【００１８】
【図１】図１は、本発明の異方性導電フィルムの断面図である。
【図２】図２は、本発明の異方性導電フィルムの製造工程（Ａ）の説明図である。
【図３】図３は、本発明の異方性導電フィルムの製造工程（Ｂ）の説明図である。
【図４Ａ】図４Ａは、本発明の異方性導電フィルムの製造工程（Ｃ）の説明図である。
【図４Ｂ】図４Ｂは、本発明の異方性導電フィルムの製造工程（Ｃ）の説明図である。
【図５Ａ】図５Ａは、本発明の異方性導電フィルムの製造工程（Ｄ）の説明図である。
【図５Ｂ】図５Ｂは、本発明の異方性導電フィルムの製造工程（Ｄ）の説明図である。
【図６】図６は、本発明の異方性導電フィルムの製造工程（ＡＡ）の説明図である。
【図７】図７は、本発明の異方性導電フィルムの製造工程（ＢＢ）の説明図である。
【図８Ａ】図８Ａは、本発明の異方性導電フィルムの製造工程（ＣＣ）の説明図である。
【図８Ｂ】図８Ｂは、本発明の異方性導電フィルムの製造工程（ＣＣ）の説明図である。
【図９Ａ】図９Ａは、本発明の異方性導電フィルムの製造工程（ＤＤ）の説明図である。
【図９Ｂ】図９Ｂは、本発明の異方性導電フィルムの製造工程（ＤＤ）の説明図である。
【図１０Ａ】図１０Ａは、本発明の異方性導電フィルムの製造工程（ＥＥ）の説明図である。
【図１０Ｂ】図１０Ｂは、本発明の異方性導電フィルムの製造工程（ＥＥ）の説明図である。
【発明を実施するための形態】
【００１９】
＜＜異方性導電フィルム＞＞
以下、本発明の異方性導電フィルムの好ましい一例を詳細に説明する。
【００２０】
図１に示すように、本発明の異方性導電フィルム１は、片面２ｂに微細凹凸２ｃが設けられた光重合性樹脂層を光重合させた光重合樹脂層からなる第１接続層２の他面に、熱又は光カチオン、アニオン若しくはラジカル重合性樹脂層からなる第２接続層３が形成された構造を有している。そして、第１接続層２の第２接続層３側の表面２ａには、異方性導電接続のために導電粒子４が単層で配列、好ましくは均等に配列されている。ここで均等とは、導電粒子が平面方向に配列されている状態を意味する。この規則性は一定の間隔で設けられてもよい。
【００２１】
＜第１接続層２＞
本発明の異方性導電フィルム１を構成する第１接続層２は、片面に微細凹凸が設けられた光重合性樹脂層を光重合させた光重合樹脂層であるから、導電粒子を固定化できる。また、重合しているので、異方性導電接続時に加熱されても樹脂が流れ難くなるので、ショートの発生を大きく抑制でき、従って導通信頼性を向上させ、実装導電粒子捕捉率も向上させることができる。しかも、片面に微細凹凸が設けられているため、導電粒子の配列を乱すことなく、良好な貼り付け性を実現することができる。また、導電粒子が光照射で光重合した第１接続層に保持されているので、フィルム自体に腰があり、その結果、リペア性も改善できる。なお、微細凹凸は第１接続層２の表面積を増大させるので、第１接続層２に未重合成分が存在した場合には、その染み出しによる表面タック性の向上を期待することができる。
【００２２】
このような第１接続層２の好ましい態様としては、片面に微細凹凸が設けられた、アクリレート化合物と光ラジカル重合開始剤とを含む光ラジカル重合性樹脂層を光ラジカル重合させた光ラジカル重合樹脂層である。以下、第１接続層２が光ラジカル重合樹脂層である場合について説明する。
【００２３】
なお、光重合性樹脂層の片面に微細凹凸を設ける手法としては、例えば、微細凹凸が形成された金属製若しくはガラス製のロール状若しくは平板状の原盤に、光重合性樹脂組成物を塗布し、紫外線照射により半硬化させることや、光ラジカル重合性樹脂フィルムを押し当て、紫外線照射により半硬化させること等が挙げられる。その他に、特開２０１１−２８５３号公報、ＷＯ２００７／０４０１５９号公報、ＷＯ２００８／０９６８７２号公報、特開２０１２−０８６５１５号公報、特許第４５３５１９９号明細書等に開示の手法により光重合性樹脂層の片面に微細凹凸を設けることができる。これらの手法は微細構造が最も精緻な場合であり、これよりも構造を大きくするにあたり、種々の公知手法を用いて凹凸用の原盤を得て、使用する態様も本発明には含まれるものである。
【００２４】
微細凹凸２ｃは、製造時の品質検査の簡易性の観点から、好ましくは平面方向に規則的パターンで形成されている。このような規則的パターンの例としては、六角格子、斜方格子、正方格子、矩形格子、平行体格子等を挙げることができる。
【００２５】
微細凹凸２ｃの凹部の底部から凸部の頂点までの平均距離（凹凸深さ）は、貼り付け性とリペア性との両立という観点から、導電粒子４の平均粒子径の好ましくは１／５０〜１０倍、より好ましくは１／２０〜３倍である。また、微細凹凸２ｃのピッチ（凹凸の一サイクル幅）は、貼り付け性とリペア性との両立という観点から、導電粒子４の平均粒子径の好ましくは１／５０〜１０倍、より好ましくは１／２０〜３倍である。
【００２６】
なお、微細凹凸２ｃの凹凸の底部から凸部の頂点までの平均距離や凹凸ピッチの測定は、電子顕微鏡や光学顕微鏡を用いて測定することができる。
【００２７】
また、本発明では、微細凹凸２ｃの高さを揃えることが好ましい。これは、微細凹凸２ｃの高さを揃えることにより、微細凹凸２ｃの凸部の接触点が増加して第１接続層２の摩擦係数が増大するので、異方性導電フィルムの使用時の位置ズレを防止しやすくなるためである。微細凹凸の高さが揃っている程度は、異方性導電フィルムを切断し、その断面を走査電子顕微鏡で観察することで評価できる。具体的には、切断した異方性導電フィルムの第２接続層側の表面を基準面とし、所定数（例えば、１０領域選択し各領域について凸部２００個）の凸部について、基準面から凸部先端までの距離を測定して平均値（高さ平均値）を求め、高さ平均値と各凸部の距離とを対比することで評価することができる。具体的には、基準面から各凸部の先端までの距離が、高さ平均値の９０％〜１１０％であることが好ましい。
【００２８】
（アクリレート化合物）
アクリレート単位となるアクリレート化合物としては、従来公知の光ラジカル重合性アクリレートを使用することができる。例えば、単官能（メタ）アクリレート（ここで、（メタ）アクリレートにはアクリレートとメタクリレートとが包含される）、二官能以上の多官能（メタ）アクリレートを使用することができる。本発明においては、接着剤を熱硬化性とするために、アクリル系モノマーの少なくとも一部に多官能（メタ）アクリレートを使用することが好ましい。
【００２９】
第１接続層２におけるアクリレート化合物の含有量は、少なすぎると第２接続層３との粘度差を付けにくくなる傾向があり、多すぎると硬化収縮が大きく作業性が低下する傾向があるので、好ましくは２〜７０質量％、より好ましくは１０〜５０質量％である。
【００３０】
（光ラジカル重合開始剤）
光ラジカル重合開始剤としては、公知の光ラジカル重合開始剤の中から適宜選択して使用することができる。例えば、アセトフェノン系光重合開始剤、ベンジルケタール系光重合開始剤、リン系光重合開始剤等が挙げられる。
【００３１】
光ラジカル重合開始剤の使用量は、アクリレート化合物１００質量部に対し、少なすぎると光ラジカル重合が十分に進行せず、多すぎると剛性低下の原因となるので、好ましくは０．１〜２５質量部、より好ましくは０．５〜１５質量部である。
【００３２】
（導電粒子）
導電粒子としては、従来公知の異方性導電フィルムに用いられているものの中から適宜選択して使用することができる。例えばニッケル、コバルト、銀、銅、金、パラジウムなどの金属粒子、金属被覆樹脂粒子などが挙げられる。２種以上を併用することもできる。
【００３３】
導電粒子の平均粒径としては、小さすぎると配線の高さのばらつきを吸収できず抵抗が高くなる傾向があり、大きすぎてもショートの原因となる傾向があるので、好ましくは１〜３０μｍ、より好ましくは２〜１５μｍである。
【００３４】
このような導電粒子の第１接続層２中の粒子量は、少なすぎると実装導電粒子捕捉数が低下して異方性導電接続が難しくなり、多すぎるとショートすることが懸念されるので、好ましくは１平方ｍｍ当たり５０〜５００００個、より好ましくは２００〜３００００個である。
【００３５】
第１接続層２には、必要に応じて、フェノキシ樹脂、エポキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などの膜形成樹脂を併用することができる。第２接続層３にも同様に併用してもよい。
【００３６】
第１接続層２の層厚は、薄すぎると実装導電粒子捕捉率が低下する傾向があり、厚すぎると導通抵抗が高くなる傾向があるので、好ましくは１．０〜６．０μｍ、より好ましくは２．０〜５．０μｍである。
【００３７】
第１接続層２には、更に、エポキシ化合物と熱又は光カチオン若しくはアニオン重合開始剤とを含有させることもできる。この場合、後述するように、第２接続層３もエポキシ化合物と熱又は光カチオン若しくはアニオン重合開始剤とを含有する熱又は光カチオン若しくはアニオン重合性樹脂層とすることが好ましい。これにより、層間剥離強度を向上させることができる。エポキシ化合物と熱又は光カチオン若しくはアニオン重合開始剤については、第２接続層３で説明する。
【００３８】
第１接続層２においては、図１に示すように、導電粒子４が、第２接続層３に食い込んでいる（換言すれば、導電粒子４が第１接続層２の表面に露出している）ことが好ましい。導電粒子がすべて第１接続層２に埋没していると、抵抗導通が高くなることが懸念されるからである。食い込みの程度は、小さすぎると実装導電粒子捕捉率が少なくなる傾向があり、大きすぎると導通抵抗が高くなる傾向があるので、好ましくは導電粒子の平均粒子径の１０〜９０％、より好ましくは２０〜８０％である。
【００３９】
また、光重合性樹脂層に紫外線を照射して第１接続層２を形成する場合、微細凹凸２ｃが形成されている面と導電粒子が配置されている側の面のいずれから照射してもよいが、導電粒子が配置されている側から照射した場合には、第１接続層２において、導電粒子４と第１接続層２の最外表面２ｂとの間に位置する第１接続層の領域２Ｘの硬化率を、互いに隣接する導電粒子４間に位置する第１接続層の領域２Ｙの硬化率よりも低くすることができる。これにより、異方性導電接続の熱圧着の際に、第１接続層の領域２Ｘが排除され易くなり、導通信頼性が向上する。ここで、硬化率はビニル基の減少比率と定義される数値であり、第１接続層の領域２Ｘの硬化率は好ましくは４０〜８０％であり、第１接続層の領域２Ｙの硬化率は好ましくは７０〜１００％である。
【００４０】
ここで、導電粒子が配置されていない面から照射した場合は、第１接続層の領域２Ｘと２Ｙの硬化率の差が、実質的になくなる。これは、ＡＣＦの製品品質の上では好ましい。ＡＣＦ製造工程において、導電粒子の固定化が促進し、安定な品質を確保できるためである。製品として一般的な長尺化をする際、巻き始めと巻き終わりで、配列した導電粒子にかかる圧力を略同一にすることができ、配列の乱れを防止できるためである。
【００４１】
なお、第１接続層２の形成の際の光ラジカル重合は、一段階（即ち、一回の光照射）で行ってもよいが、二段階（即ち、二回の光照射）で行ってもよい。この場合、二段階目の光照射は、第１接続層２の導電粒子４が配置されている他面に第２接続層３が形成された後に、酸素含有雰囲気（大気中）下で第１接続層２の微細凹凸形成面から行うことが好ましい。これにより、ラジカル重合反応が酸素阻害され、未硬化成分の表面濃度が高まり、タック性を向上させることができるという効果を期待できる。また、硬化を二段階で行うことで重合反応も複雑化するため、樹脂や粒子の流動性の精緻な制御が可能となることも期待できる。
【００４２】
このような二段階の光ラジカル重合における第１接続層の領域２Ｘの第一段階における硬化率は好ましくは１０〜５０％であり、第二段階における硬化率は好ましくは４０〜８０％であり、第１接続層の領域２Ｙの第一段階における硬化率は好ましくは３０〜９０％であり、第二段階における硬化率は好ましくは７０〜１００％である。
【００４３】
また、第１接続層２の形成の際の光ラジカル重合反応が二段階で行われる場合、ラジカル重合開始剤として１種類だけ使用することもできるが、ラジカル反応を開始する波長帯域が異なる２種類の光ラジカル重合開始剤を使用することがタック性向上のために好ましい。例えば、ＬＥＤ光源からの波長３６５ｎｍの光でラジカル反応を開始する光ラジカル重合開始剤（例えば、ＩＲＧＡＣＵＲＥ３６９、ＢＡＳＦジャパン（株））と、高圧水銀ランプ光源からの光でラジカル反応を開始する光ラジカル重合開始剤（例えば、ＩＲＧＡＣＵＲＥ２９５９、ＢＡＳＦジャパン（株））とを併用することが好ましい。このように２種類の異なる光ラジカル重合開始剤を使用することで樹脂の結合が複雑化するため、接続時の樹脂の熱流動の挙動をより精緻に制御することが可能になる。これは異方性導電接続の押し込み時に、粒子は厚み方向にかかる力は受け易くなるが、面方向への流動は抑制されるため本発明の効果がより発現しやすくなるからである。
【００４４】
また、第１接続層２のレオメーターで測定した際の最低溶融粘度は、第２接続層３の最低溶融粘度よりも高いこと、具体的には[第１接続層２の最低溶融粘度（ｍＰａ・ｓ）]／[第２接続層３の最低溶融粘度（ｍＰａ・ｓ）]の数値が、好ましくは１〜１０００、より好ましくは４〜４００である。なお、それぞれの好ましい最低溶融粘度は、前者については１００〜１０００００ｍＰａ・ｓ、より好ましくは５００〜５００００ｍＰａ・ｓである。後者については好ましくは０．１〜１００００ｍＰａ・ｓ、より好ましくは０．５〜１０００ｍＰａ・ｓである。
【００４５】
第１接続層２の形成は、微細凹凸が形成された原盤を用いて、光ラジカル重合性樹脂層に微細凹凸を形成した後、微細凹凸面の反対側の面に、フィルム転写法、金型転写法、インクジェット法、静電付着法等の手法により導電粒子を付着させ、紫外線を導電粒子側、その反対側、もしくは両側から照射することにより行うことができる。特に、紫外線を導電粒子側からのみ照射することが、第１接続層の領域２Ｘの硬化率を相対的に低く抑制することができる点から好ましい。
【００４６】
＜第２接続層３＞
第２接続層３は、熱又は光カチオン、アニオン若しくはラジカル重合性樹脂層、好ましくはエポキシ化合物と熱又は光カチオン若しくはアニオン重合開始剤とを含有する熱又は光カチオン若しくはアニオン重合性樹脂層、又はアクリレート化合物と熱又は光ラジカル重合開始剤とを含有する熱又は光ラジカル重合性樹脂層からなる。ここで、第２接続層３を熱重合性樹脂層から形成することは、第１接続層２を形成する際の紫外線照射により第２接続層３の２重合反応が生じないため、生産の簡便性および品質安定性の上では望ましい。
【００４７】
第２接続層３が、熱又は光カチオン若しくはアニオン重合性樹脂層である場合、更に、アクリレート化合物と熱又は光ラジカル重合開始剤とを含有することができる。これにより第１接続層２と層間剥離強度を向上させることができる。
【００４８】
（エポキシ化合物）
第２接続層３がエポキシ化合物と熱又は光カチオン若しくはアニオン重合開始剤とを含有する熱又は光カチオン若しくはアニオン重合性樹脂層である場合、エポキシ化合物としては、分子内に２つ以上のエポキシ基を有する化合物もしくは樹脂が好ましく挙げられる。これらは液状であっても、固体状であってもよい。
【００４９】
（熱カチオン重合開始剤）
熱カチオン重合開始剤としては、エポキシ化合物の熱カチオン重合開始剤として公知のものを採用することができ、例えば、熱により、カチオン重合性化合物をカチオン重合させ得る酸を発生するものであり、公知のヨードニウム塩、スルホニウム塩、ホスホニウム塩、フェロセン類等を用いることができ、温度に対して良好な潜在性を示す芳香族スルホニウム塩を好ましく使用することができる。
【００５０】
熱カチオン重合開始剤の配合量は、少なすぎても硬化不良となる傾向があり、多すぎても製品ライフが低下する傾向があるので、エポキシ化合物１００質量部に対し、好ましくは２〜６０質量部、より好ましくは５〜４０質量部である。
【００５１】
（熱アニオン重合開始剤）
熱アニオン重合開始剤としては、エポキシ化合物の熱アニオン重合開始剤として公知のものを採用することができ、例えば、熱により、アニオン重合性化合物をアニオン重合させ得る塩基を発生するものであり、公知の脂肪族アミン系化合物、芳香族アミン系化合物、二級又は三級アミン系化合物、イミダゾール系化合物、ポリメルカプタン系化合物、三フッ化ホウ素−アミン錯体、ジシアンジアミド、有機酸ヒドラジッド等を用いることができ、温度に対して良好な潜在性を示すカプセル化イミダゾール系化合物を好ましく使用することができる。
【００５２】
熱アニオン重合開始剤の配合量は、少なすぎても硬化不良となる傾向があり、多すぎても製品ライフが低下する傾向があるので、エポキシ化合物１００質量部に対し、好ましくは２〜６０質量部、より好ましくは５〜４０質量部である。
【００５３】
（光カチオン重合開始剤及び光アニオン重合開始剤）
エポキシ化合物用の光カチオン重合開始剤又は光アニオン重合開始剤としては、公知のものを適宜使用することができる。
【００５４】
（アクリレート化合物）
第２接続層３がアクリレート化合物と熱又は光ラジカル重合開始剤とを含有する熱又は光ラジカル重合性樹脂層である場合、アクリレート化合物としては、第１接続層２に関して説明したものの中から適宜選択して使用することができる。
【００５５】
（熱ラジカル重合開始剤）
また、熱ラジカル重合開始剤としては、例えば、有機過酸化物やアゾ系化合物等が挙げられるが、気泡の原因となる窒素を発生しない有機過酸化物を好ましく使用することができる。
【００５６】
熱ラジカル重合開始剤の使用量は、少なすぎると硬化不良となり、多すぎると製品ライフの低下となるので、アクリレート化合物１００質量部に対し、好ましくは２〜６０質量部、より好ましくは５〜４０質量部である。
【００５７】
（光ラジカル重合開始剤）
アクリレート化合物用の光ラジカル重合開始剤としては、公知の光ラジカル重合開始剤を使用することができる。
【００５８】
光ラジカル重合開始剤の使用量は、少なすぎると硬化不良となり、多すぎると製品ライフの低下となるので、アクリレート化合物１００質量部に対し、好ましくは２〜６０質量部、より好ましくは５〜４０質量部である。
【００５９】
＜＜異方性導電フィルムの製造方法＞＞
本発明の異方性導電フィルムの製造方法には、一段階の光重合反応を行う製造方法と、二段階の光重合反応を行う製造方法が挙げられる。
【００６０】
＜一段階の光重合反応を行う製造方法＞
図１（図５Ｂ）の異方性導電フィルムを一段階で光重合させて製造する一例を説明する。この製造例は、以下の工程（Ａ）〜（Ｄ）を有する。
【００６１】
（工程（Ａ））
まず、微細凹凸が形成された原盤（図示せず）を用いて、図２に示すように、片面に微細凹凸２ｃを有する光重合性樹脂層３１を形成する。この形成は、公知の手法を用いて行うことができる。また、光重合性樹脂層３１は、原盤から引き剥がし、必要に応じて剥離フィルムに支持させて次工程に供してよいが、原盤に光重合性樹脂層３１を支持させたまま、次工程に供することが、後続する工程で微細凹凸が損なわれ難い点で好ましい。
【００６２】
（工程（Ｂ））
図３に示すように、片面に微細凹凸２ｃを有する光重合性樹脂層３１に、導電粒子４を単層で配列させる。導電粒子４の配列の手法としては、特に制限はなく、特許第４７８９７３８号の実施例１の無延伸ポリプロピレンフィルムに２軸延伸操作を利用する方法や、特開２０１０−３３７９３号公報の金型を使用する方法等を採用することができる。なお、配列の程度としては、接続対象のサイズ、導通信頼性、絶縁性、実装導電粒子捕捉率等を考慮し、２次元的に互いに１〜１００μｍ程度離隔して配列されることが好ましい。
【００６３】
（工程（Ｃ））
次に、図４Ａに示すように、導電粒子４が配列されている光重合性樹脂層３１に対して、紫外線を照射して光重合反応させ、表面に導電粒子４が固定化された第１接続層２を形成する。この場合、紫外線（ＵＶ）を導電粒子側から照射しても微細凹凸側から照射してもよいが、導電粒子側から紫外線（ＵＶ）を照射した場合には、図４Ｂに示すように、導電粒子４と第１接続層２の最外表面との間に位置する第１接続層の領域２Ｘの硬化率を、互いに隣接する導電粒子４間に位置する第１接続層の領域２Ｙの硬化率よりも低くすることができる。このようにすることで、粒子の裏側の硬化性は確実に低くなり接合時の押し込みを容易にし、且つ粒子の流動を防ぐ効果も同時に備えることができる。
【００６４】
（工程（Ｄ））
次に、図５Ａに示すように、第１接続層２の導電粒子４側表面に、熱又は光カチオン、アニオン若しくはラジカル重合性樹脂層からなる第２接続層３を形成する。具体的な一例として、剥離フィルム４０に常法により形成された第２接続層３を、第１接続層２の導電粒子４側表面に載せ、過大な熱重合が生じない程度に熱圧着する。そして剥離フィルム４０と原盤とを取り除くことにより図５Ｂの異方性導電フィルム１を得ることができる。
【００６５】
＜二段階の光重合反応を行う製造方法＞
次に、図１（図５Ｂ）の異方性導電フィルムを二段階で光重合させて製造する一例を説明する。この製造例は、以下の工程（ＡＡ）〜（ＥＥ）を有する。
【００６６】
（工程（ＡＡ））
まず、微細凹凸が形成された原盤（図示せず）を用いて、図６に示すように、片面に微細凹凸２ｃを有する光重合性樹脂層３１を形成する。この形成は、公知の手法を用いて行うことができる。また、光重合性樹脂層３１は、原盤から引き剥がし、必要に応じて剥離フィルムに支持させて次工程に供してよいが、原盤に光重合性樹脂層３１を支持させたまま、次工程に供することが、後続する工程で微細凹凸が損なわれ難い点で好ましい。
【００６７】
（工程（ＢＢ））
図７に示すように、片面に微細凹凸２ｃを有する光重合性樹脂層３１に、導電粒子４を単層で配列させる。導電粒子４の配列の手法としては、特に制限はなく、特許第４７８９７３８号の実施例１の無延伸ポリプロピレンフィルムに２軸延伸操作を利用する方法や、特開２０１０−３３７９３号公報の金型を使用する方法等を採用することができる。なお、配列の程度としては、接続対象のサイズ、導通信頼性、絶縁性、実装導電粒子捕捉率等を考慮し、２次元的に互いに１〜１００μｍ程度離隔して配列されることが好ましい。
【００６８】
（工程（ＣＣ））
次に、図８Ａに示すように、導電粒子４が配列した光重合性樹脂層３１に対して、紫外線を照射して光重合反応させ、表面に導電粒子４が仮固定化された仮第１接続層２０を形成する。この場合、紫外線（ＵＶ）を導電粒子側から照射しても微細凹凸側から照射してもよいが、導電粒子側から紫外線（ＵＶ）を照射した場合には、図８Ｂに示すように、導電粒子４と仮第１接続層２０の最外表面との間に位置する仮第１接続層の領域２Ｘの硬化率を、互いに隣接する導電粒子４間に位置する仮第１接続層の領域２Ｙの硬化率よりも低くすることができる。このようにすることで、粒子の裏側の硬化性は確実に低くなり接合時の押し込みを容易にし、且つ粒子の流動を防ぐ効果も同時に備えることができる。
【００６９】
（工程（ＤＤ））
次に、図９Ａに示すように、仮第１接続層２０の導電粒子４側表面に、熱カチオン、アニオン若しくはラジカル重合性樹脂層からなる第２接続層３を形成する。具体的な一例として、剥離フィルム４０に常法により形成された第２接続層３を、第１接続層２の導電粒子４側表面に載せ、過大な熱重合が生じない程度に熱圧着する。そして剥離フィルム４０と原盤とを取り除くことにより図９Ｂの異方性導電フィルム５０を得ることができる。
【００７０】
（工程（ＥＥ））
次に、図１０Ａに示すように、第２接続層３と反対側から仮第１接続層２０に紫外線を照射することにより光重合反応させ、仮第１接続層２０を本硬化させて第１接続層２を形成する。これにより、図１０Ｂの異方性導電フィルム１を得ることができる。この工程における紫外線の照射は、仮第１接続層に対し垂直方向から行うことが好ましい。また、第１接続層の領域２Ｘと２Ｙの硬化率差が消失しないようにする場合には、マスクを介して照射したり、照射部位により照射光量に差を設けることが好ましい。
【００７１】
＜＜接続構造体＞＞
このようにして得られた異方性導電フィルムは、ＩＣチップ、ＩＣモジュールなどの第１電子部品と、フレキシブル基板、ガラス基板などの第２電子部品とを異方性導電接続する際に好ましく適用することができる。このようにして得られる接続構造体も本発明の一部である。なお、異方性導電フィルムの第１接続層側をフレキシブル基板等の第２電子部品側に配し、第２接続層側をＩＣチップなどの第１電子部品側に配することが、導通信頼性を高める点から好ましい。
【実施例】
【００７２】
以下、本発明を実施例により具体的に説明する。
【００７３】
実施例１〜６、比較例１
日本特許第４７８９７３８号の実施例１の操作に準じて導電粒子の配列を行うとともに、表１に示す配合（質量部）に従って第１接続層と第２接続層とが積層された２層構造の異方性導電フィルムを作成した。
【００７４】
（第１接続層）
具体的には、まず、アクリレート化合物及び光ラジカル重合開始剤等を酢酸エチル又はトルエンにて固形分が５０質量％となるように混合液を調製した。この混合液を、表１に示す微細凹凸構造占有面積並びに微細凹凸平均深さを第１接続層に付与することができるアルミニウム平板状の原盤に、乾燥厚が３μｍとなるように塗布し、８０℃のオーブン中で５分間乾燥することにより、第１接続層の前駆層である光ラジカル重合性樹脂層を形成した。
【００７５】
次に、原盤に支持されているままの光ラジカル重合性樹脂層の露出面に対し、平均粒子径４μｍの導電粒子（Ｎｉ／Ａｕメッキ樹脂粒子、ＡＵＬ７０４、積水化学工業（株））を、互いに４μｍ離隔して単層で配列させた。更に、この導電粒子側から光ラジカル重合性樹脂層に対し、波長３６５ｎｍ、積算光量４０００ｍＪ／ｃｍ２の紫外線を照射することにより、表面に導電粒子が固定された第１接続層を形成した。
【００７６】
（第２接続層）
熱硬化性樹脂及び潜在性硬化剤等を酢酸エチル又はトルエンにて固形分が５０質量％となるように混合液を調製した。この混合液を、厚さ５０μｍのポリエチレンテレフタレートフィルムに、乾燥厚が１２μｍとなるように塗布し、８０℃のオーブン中で５分間乾燥することにより、第２接続層を形成した。
【００７７】
（異方性導電フィルム）
このようにして得られた第１接続層と第２接続層とを、導電粒子が内側となるようにラミネートすることにより異方性導電フィルムを得た。
【００７８】
（接続構造サンプル体）
得られた異方性導電フィルムを用いて、０．５×１．８×２０．０ｍｍの大きさのＩＣチップ（バンプサイズ３０×８５μｍ：バンプ高さ１５μｍ、バンプピッチ５０μｍ）を、０．５×５０×３０ｍｍの大きさのコーニング社製のガラス配線基板（１７３７Ｆ）に１８０℃、８０ＭＰａ、５秒という条件で実装して接続構造サンプル体を得た。
【００７９】
（試験評価）
得られた接続構造サンプル体について、以下に説明するように、異方性導電フィルムの「微細凹凸構造面積占有率」、「微細凹凸平均深さ」、「第１接続層の微細凹凸面のタック力」、「バンプ平面内における平均導電粒子間距離（μｍ）」、「導通信頼性」及び「絶縁性」を試験評価した。得られた結果を表１に示す。
【００８０】
なお、「絶縁性」の評価の場合には、０．５×１．５×１３ｍｍの大きさのＩＣチップ（金メッキバンプサイズ２５×１４０μｍ：バンプ高さ１５μｍ、バンプ間スペース７．５μｍ）を、０．５×５０×３０ｍｍの大きさのコーニング社製のガラス配線基板（１７３７Ｆ）に１８０℃、８０ＭＰａ、５秒という条件で実装して得た接続構造サンプル体を使用した。
【００８１】
「微細凹凸構造面積占有率」
第１接続層の微細凹凸構造面積占有率（凸部若しくは凹部のいずれかが占有する面積の割合）を、電子顕微鏡画像を画像解析することにより計測した。
【００８２】
「微細凹凸平均深さ」
第１接続層の微細凹凸の平均凹凸深さ（凹部底部と凸部頂部との間の平均距離）を、電子顕微鏡画像を画像解析することにより計測した。
【００８３】
「第１接続層の微細凹凸面のタック力」
第１接続層の微細凹凸面のタック力を、ＪＩＳ  Ｚ０２３７「粘着テープ・粘着シート試験方法」に準拠したタック試験機（ＴＡＣＩＩ、（株）レスカ）を用い、２２℃の雰囲気下において、プローブ直径５ｍｍ（ステンレス製鏡面、円柱状）、押し付け荷重１９６ｋｇｆ、押し付け速度３０ｍｍ／ｍｉｎ、剥離速度５ｍｍ／ｍｉｎの測定条件で、プローブを異方性導電フィルムの第１接続層に押し付けて測定した。タック力が３ｋＰａより大きくなると、貼り付け性に優れていると判断できる。
【００８４】
「バンプ平面内における平均導電粒子間距離（μｍ）」
接続構造体サンプル体のバンプ平面内の１００個の導電粒子について、導電粒子の相互間距離を光学顕微鏡を用いて測定し、測定結果の算術平均を求め、平均導電粒子間距離とした。
【００８５】
「導通信頼性」
接続構造サンプル体を８５℃、８５％ＲＨの高温高湿環境下に５００時間放置した後の導通抵抗を、デジタルマルチメーター（アジレント・テクノロジー（株））を用いて測定した。実用上、４Ω以下であることが望ましい。
【００８６】
「絶縁性（ショート発生率）」
７．５μｍスペースの櫛歯ＴＥＧパターンのショート発生率を求めた。実用上１００ｐｐｍ以下であれば、絶縁性が良好と判断できる。
【００８７】
【表１】
2015165490.tif 000003
【００８８】
表１から、実施例１〜６の異方性導電フィルムについては、第１接続層表面に微細凹凸が設けられていたので、仮貼り性とリペア性とに優れた「第１接続層の微細凹凸面のタック力」を示し、「バンプ平面内における平均導電粒子間距離（μｍ）」のデータから異方性導電接続時に導電粒子がズレにくく、「導通信頼性」及び「絶縁性」にも優れていることがわかる。
【００８９】
また、前述したとおり、実施例１〜６の異方性導電フィルムは、その第１接続層表面に微細凹凸を有する。このため、タック性が向上していた。このタック性の向上の要因は、接着面との接触面積の増大により面方向への移動に際しての摩擦抵抗の上昇や、第１接続層内部に包含されている未硬化の樹脂成分の表面へのしみ出し等にあると考えられる。タック性の向上の効果は、平面でのズレの抑制である。これらは、凹凸を持った光重合硬化物（即ち第１接続層）であるため、上記のように平面方向でのズレを抑制でき、且つ硬化物を含んでいるため腰があるため貼り付け性も良好になる。
【００９０】
それに対し、比較例１の異方性導電フィルムは、第１接続層表面に微細凹凸が設けられていなかったので、捕捉された導電粒子の粒子間距離が比較的大きくなり、絶縁性が低下したことがわかる。このことから、導電粒子の裏面に相当する第１接続層表面に微細凹凸構造が存在することで、異方性接続の際に、導電粒子の近傍（特に、異方性接続される方向、即ち導電粒子が押し込まれる先）で微小なランダムな樹脂流動が発生し、平面方向での導電粒子の移動が抑制されたことが強く推認される。このことは、ショートの発生率が比較的低いことからも裏付けられる。
【００９１】
実施例７
第１接続層形成の際、紫外線を積算光量２０００ｍＪ／ｃｍ２で照射すること以外、実施例１と同様に異方性導電フィルムを作成した。この異方性導電フィルムの第１接続層側から、更に波長３６５ｎｍの紫外線を積算光量２０００ｍＪ／ｃｍ２で照射することにより、第１接続層の両面から紫外線が照射された実施例７の異方性導電フィルムを得た。この異方性導電フィルムを用いて、実施例１の異方性導電フィルムと同様に接続構造サンプル体を作成し、評価したところ、ほぼ同等の実用上問題ない結果が得られたが、導通信頼性について更に改善される傾向があった。
【産業上の利用可能性】
【００９２】
本発明の異方性導電フィルムは、光ラジカル重合樹脂層からなる第１接続層と、熱又は光カチオン、アニオン若しくはラジカル重合性樹脂層とが積層された２層構造を有しており、更に、第１接続層の第２接続層側表面には、異方性導電接続用の導電粒子が単層で配列されている。しかも第１接続層の表面には微細凹凸が設けられている。このため、導通信頼性や絶縁性を損なうことなく、良好な仮貼り性とリペア性とを実現している。よって、ＩＣチップなどの電子部品の配線基板への異方性導電接続に有用である。このような電子部品の配線は狭小化が進んでおり、本発明はこのような技術的進歩に貢献する場合において、特にその効果を発現することになる。
【符号の説明】
【００９３】
１  異方性導電フィルム
２  第１接続層
２ｃ  微細凹凸
２Ｘ、２Ｙ  (仮)第１接続層の領域
３  第２接続層
４  導電粒子
４０  剥離フィルム
２０  仮第１接続層
３１  光重合性樹脂層
５０  仮異方性導電フィルム
【図１】
2015165490.tif 000004
【図２】
2015165490.tif 000005
【図３】
2015165490.tif 000006
【図４Ａ】
2015165490.tif 000007
【図４Ｂ】
2015165490.tif 000008
【図５Ａ】
2015165490.tif 000009
【図５Ｂ】
2015165490.tif 000010
【図６】
2015165490.tif 000011
【図７】
2015165490.tif 000012
【図８Ａ】
2015165490.tif 000013
【図８Ｂ】
2015165490.tif 000014
【図９Ａ】
2015165490.tif 000015
【図９Ｂ】
2015165490.tif 000016
【図１０Ａ】
2015165490.tif 000017
【図１０Ｂ】
2015165490.tif 000018